(57)【特許請求の範囲】
【請求項１】
樹脂のフィルムを折り曲げまたは重ね合わせてその外周端部をヒ−トシ−ルして袋状に形成し、更に注入口を備えてなるバッグインボックス用包装袋において、当該樹脂のフィルムが、着色した樹脂のフィルムを含む多重体からなり、
かつ、当該多重体が、外側から、着色した樹脂のフィルムを含む積層体と、ヒ−トシ−ル性を有する直鎖状低密度ポリエチレン樹脂のフィルムとからなり、
かつ、当該着色した樹脂のフィルムを含む積層体が、直鎖状低密度ポリエチレンに白色顔料として酸化チタンを添加し、よく混練し、他方、同様に、直鎖状低密度ポリエチレンに黒色顔料としてカ−ボンブラックを添加し、よく混練し、その両者を使用して共押し出し法にて、強度を有し、かつ耐熱性に富む樹脂のフィルムの片面に共押し出ししてなり、
当該着色した樹脂のフィルムを含む積層体が、外側から、強度を有し、かつ耐熱性に富む樹脂のフィルムと、白色直鎖状低密度ポリエチレンフィルムと、黒色直鎖状低密度ポリエチレンフィルムを順次積層する層構成からなり、
かつ、当該多重体が、上記ヒ−トシ−ル性を有する直鎖状低密度ポリエチレン樹脂のフィルム面上に、上記積層体の黒色直鎖状低密度ポリエチレンフィルム面を対向させて重ね合わせて製造され、
かつ、当該多重体に注出口を取り付ける開口部を形成し、当該開口部にポリエチレン製注出口をヒ−トシ−ルして取り付け、更に当該注出口を取り付けた多重体と上記と同様にして製造した別の多重体とをそのヒ−トシ−ル性を有する直鎖状低密度ポリエチレン樹脂のフィルム面が対向するように重ね合わせて、その外周の端部を四周にわたってヒ−トシ−ルして袋状に形成してなることを特徴とするバッグインボックス用包装袋。
【請求項２】
樹脂のフィルムを折りまげまたは重ね合わせてその外周端部をヒ−トシ−ルして袋状に形成し、更に注出口を備えてなるバッグインボックス用包装袋において、当該樹脂のフィルムが、着色した樹脂のフィルムを含む多重体からなり、
かつ、当該多重体が、外側から、着色した樹脂のフィルムを含む積層体と、ヒ−トシ−ル性を有する直鎖状低密度ポリエチレン樹脂のフィルムからなり、
かつ、当該着色した樹脂のフィルムを含む積層体が、直鎖状低密度ポリエチレンに白色顔料として酸化チタンを添加し、よく混練し、他方、同様に、直鎖状低密度ポリエチレンに黒色顔料としてカ−ボンブラックを添加し、よく混練し、その両者を使用して共押し出し法にて、ガスバリヤ−性を有する樹脂のフィルムまたは水蒸気バリヤ−性を有する樹脂のフィルムの片面に共押し出ししてなり、
当該着色した樹脂のフィルムを含む積層体が、外側から、強度を有し、かつ耐熱性に富む樹脂のフィルムと、ガスバリヤ−性を有する樹脂のフィルムまたは水蒸気バリヤ−性を有する樹脂のフィルムと、白色直鎖状低密度ポリエチレンフィルムと、黒色直鎖状低密度ポリエチレンフィルムとを順次積層する層構成からなり、
かつ、当該多重体が、上記ヒ−トシ−ル性を有する直鎖状低密度ポリエチレン樹脂のフィルム面上に、上記積層体の黒色直鎖状低密度ポリエチレンフィルム面を対向させて重ね合わせて製造され、
かつ、当該多重体に注出口を取り付ける開口部を形成し、当該開口部にポリエチレン製注出口をヒ−トシ−ルして取り付け、更に当該注出口を取り付けた多重体と上記と同様にして製造した別の多重体とをその直鎖状低密度ポリエチレンフィルム面が対向するように重ね合わせて、その外周の端部を四周にわたってヒ−トシ−ルして袋状に形成してなることを特徴とするバッグインボックス用包装袋。
【発明の詳細な説明】
【０００１】
【産業上の利用分野】
本発明は、バッグインボックス用包装袋に関するものであり、更に詳しくは、例えば、ジュ−ス、酒、ワイン、食品調味料、その他等の液体飲料を充填包装するに適するバッグインボックス用包装袋に関するものである。
【０００２】
【従来の技術】
従来、例えば、ジュ−ス、酒、ワイン等の液体飲料を充填包装する包装用容器として、代表的なものとしては、金属缶、瓶等の容器が使用されている。
しかし、これらの容器は、近年、世界的に公害問題が取り上げられて、この一環として固形廃棄物の一つとしての空き缶、空き瓶処理等が問題となり、その使用が懸念されている。
その代替え容器として、使い捨てができる、いわゆるワンウェイ容器であるバッグインボックス用包装袋が注目されている。
これは、段ボ−ル箱等を外装とし、内装にプラスチックの薄肉内装缶または袋を使用するものであり、いわゆるバッグインボックス（ｂａｇ  ｉｎ  ｂｏｘ）と呼ばれるものである。
すなわち、紙とプラスチックとの複合容器にかかるものであり、内容物に対する耐水性、耐薬品性、ガスバリヤ−性等は、内装であるプラスチックの薄肉内装缶または袋に受け持たせ、輸送上、使用上に必要な剛性等は、外装の段ボ−ル箱に分担させるものである。
【０００３】
【発明が解決しょうとする課題】
ところで、従来、バッグインボックスにおいて、内袋として使用されるバッグインボックス用包装袋としては、通常、透明な樹脂のフィルムの何層かを積層した積層体が使用されている。
このものは、透明性を有するが故に外側から内容物を透視することができ、特に、使用後、内壁に付着している残留物等を透視して、汚いという不快感を起こしかねないものである。
このため、バッグインボックス用包装袋を製造するに際し、その積層材料として、アルミニュウム等の金属を蒸着した蒸着フィルム、あるいはアルミニュウム箔等を使用して、包装袋としてのガスバリャ−性等の効果を期待すると共に不透明化することによって内容物の透視性を阻害する試みもなされている。
しかしながら、上記のアルミニュウム等の金属を蒸着した蒸着フィルム、あるいはアルミニュウム箔等を使用する場合、バッグインボックス用包装袋においては、輸送中にクラック等が生じてという欠点があり、特に、アルミニュウム箔の場合、ピンホ−ル等が発生して包装袋としての機能を奏しないと言う欠点を有するものである。
そこで、本発明の目的は、隠蔽性、遮光性等を有し、包装袋としての機能を低下させることなく、かつ内容物を透視することができず、特に、使用後、不快感等を起こさないバッグインボックス用包装袋を提供することである。
【０００４】
【課題を解決するための手段】
本発明者は、上記のような問題点を解決すべく鋭意研究した結果、バッグインボックス用包装袋を構成する樹脂のフィルムとして、着色している樹脂のフィルムに着目し、少なくともこの着色した樹脂のフィルムと他のフィルムと併用して多重体とし、これを使用してバッグインボックス用包装袋を構成し、該包装袋にジュ−ス、酒、ワイン等の内容物を充填包装したところ、包装袋としての機能を低下させることなく隠蔽性を有してその内容物の透視を防止することができ、特に、使用後に不快感等をおこすことがなく、更に遮光性等にも優れて内容物の変質等を防止することができるバッグインボックス用包装袋を見出して、本発明を完成したものである。
【０００５】
すなわち、本発明は、樹脂のフィルムを折り曲げまたは重ね合わせてその外周端部をヒ−トシ−ルして袋状に形成し、更に注入口を備えてなるバッグインボックス用包装袋において、該樹脂のフィルムが、着色した樹脂のフィルムを含む多重体からなることを特徴とするバッグインボックス用包装袋に関するものである。
【０００６】
更に、本発明は、上記の多重体が、ヒ−トシ−ル性を有する樹脂のフィルム、強度を有し、かつ耐熱性に富む樹脂のフィルム、ガスバリヤ−性を有する樹脂のフィルムおよび水蒸気バリヤ−性を有する樹脂のフィルムの中から選ばれた少なくとも一種以上のフィルムと、着色した樹脂のフィルムとからなることを特徴とするバッグインボックス用包装袋に関するものである。
【０００７】
【作用】
本発明は、バッグインボックス用包装袋を構成する樹脂のフィルムとして、着色している樹脂のフィルムに着目し、少なくともこの着色した樹脂のフィルムを含めて多重体を製造して、これを使用してバッグインボックス用包装袋とすることによって、その包装袋としての機能を低下させることなく、かつ着色した樹脂のフィルムによって、隠蔽性、遮光性等に優れ、その内容物の透視を防止することができ、特に、使用後に不快感等をおこすことがなく、かつ内容物の変質等も防止することができるバッグインボックス用包装袋を製造することができるというものである。
【０００８】
【本発明の詳細な説明】
上記の本発明について、更に詳しく説明する。
まず、本発明にかかるバッグインボックス用包装袋を構成する材料について説明する。
まず、上記の本発明において、着色した樹脂のフィルムとしては、これを使用してバッグインボックス用包装袋を構成し、更にこれに内容物を充填包装した場合、隠蔽性、遮光性等を有して内容物を外部から透視することができない程度に着色されている樹脂のフィルムであればよく、例えば、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸共重合体、メチルペンテン系樹脂、ポリブテン系樹脂等のポリオレフィン系樹脂、ポリ塩化ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、ポリエステル系樹脂、ポリアミド系樹脂、ポリカ−ボネ−ト系樹脂、ポリビニルアルコ−ル、エチレン−酢酸ビニル共重合体ケン化物、フッ素系樹脂、ジェン系樹脂、ポリアセタ−ル系樹脂、ポリウレタン系樹脂、その他等の公知の樹脂のフィルムないしシ−トであって、染料、顔料等の着色剤によって着色されている樹脂のフィルムを使用することができる。
【０００９】
本発明において、上記のフィルムないしシ−トは、未延伸、一軸方向ないし二軸方向に延伸されたもの等、いずれのものでも使用することができる。
また、その厚さは、任意であるが、数０．５μｍから３００μｍ位の範囲から選択して使用することができるが、好ましくは、製膜化、包装材料とうしの機能面等から、５μｍないし１００μｍ位が望ましい。
更に、本発明においては、上記のフィルムないしシ−トとしては、押し出し成膜、インフレ−ション成膜、コ−ティング膜、ラミネ−ト膜等のいずれの性状の膜でもよく、また該フィルムないしシ−トは、一層ないしそれ以上の層から構成されていてもよい。
【００１０】
上記において、樹脂のフィルムを着色する方法としては、種々の方法で行うことができ、例えば、上記に挙げた樹脂のペレットに染料、顔料等の着色剤を添加し、更にその他、各種の添加剤を任意に添加し、よく混連し、次いで製膜化することによって着色した樹脂のフィルムを製造する方法、、あるいは上記で挙げた樹脂のフィルムに通常のコ−ティング法ないし印刷法等にによって着色膜を形成する方法、更には上記で挙げた樹脂のフィルムを通常の染色法等によって染色して染色層を形成する方法等によって行うことができる。
本発明において、着色した樹脂のフィルムとしては、内容物を透視することが困難な色に着色してあればよく、それは何色に着色していてもよく、また、それは一層ないしそれ以上の層からなっていてもよい。
具体的には、本発明では、隠蔽性、遮光性等の観点から、白色に着色されている樹脂のフィルムと黒色に着色されている樹脂のフィルムの二層からなることが好ましい。
特に、本発明においては、樹脂の樹脂のペレットに白色顔料等の着色剤を添加し、更にその他、各種の添加剤を任意に添加し、よく混連し、次いで製膜化することによって白色に着色した樹脂のフィルムと、同様にして、樹脂の樹脂のペレットに黒色顔料等の着色剤を添加し、更にその他、各種の添加剤を任意に添加し、よく混連し、次いで製膜化することによって黒色に着色した樹脂のフィルムとの二層からなる着色樹脂のフィルムを使用することが好ましく、この場合、製造工程の簡略化等の観点を加味すると、上記の混連した樹脂組成物を使用して共押し出し法によって二層を積層してなる積層体を使用することが最も望ましいものである。
【００１１】
上記において、製膜化する方法としては、例えば、押し出しラミネ−ト法、共押し出しラミネ−ト法、Ｔダイ押し出し法、インフレ−ション法、その他公知の方法で製膜化することができる。
【００１２】
次に、本発明において、ヒ−トシ−ル性を有する樹脂のフィルム、強度を有し、かつ耐熱性に富む樹脂のフィルム、ガスバリヤ−性を有する樹脂のフィルムおよび水蒸気バリヤ−性を有する樹脂のフィルム等の他の樹脂のフィルムについて説明すると、かかるフィルムを構成する材料としては、前述した樹脂のフィルムないしシ−ト、例えば、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸共重合体、メチルペンテン系樹脂、ポリブテン系樹脂等のポリオレフィン系樹脂、ポリ塩化ビニル系樹脂、ポリ塩化ビニリデン系樹脂、塩化ビニル−塩化ビニリデン共重合体、ポリアクリル系樹脂、ポリアクリルニトリル系樹脂、ポリスチレン系樹脂、ポリエステル系樹脂、ポリアミド系樹脂、ポリカ−ボネ−ト系樹脂、ポリビニルアルコ−ル、エチレン−酢酸ビニル共重合体ケン化物、フッ素系樹脂、ジェン系樹脂、ポリアセタ−ル系樹脂、その他等の公知の樹脂のフィルムないしシ−トを使用することができる。
その他、例えば、セロハン等のフィルム、合成紙等も使用することができる。
本発明において、上記のフィルムないしシ−トは、未延伸、一軸方向ないし二軸方向に延伸されたもの等、いずれのものでも使用することができる。
また、その厚さは、任意であるが、数μｍから３００μｍ位の範囲から選択して使用することができる。
更に、本発明においては、フィルムとしては、押し出し成膜、インフレ−ション成膜、コ−ティング膜等のいずれの性状の膜でもよい。
【００１３】
而して、本発明において、ヒ−トシ−ル性を有する樹脂のフィルムとしては、上記に挙げたフィルムないしシ−トの中から、例えば、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマ−樹脂、エチレン−アクリル酸エチル共重合体、エチレン−アクリル酸共重合体、メチルペンテン系樹脂、ポリブテン系樹脂等のポリオレフィン系樹脂、ポリ塩化ビニル系樹脂、その他等のフィルムないしシ−ト等を使用することができる。
なお、本発明においては、ヒ−トシ−ル性を有する樹脂のフィルムとして、該フィルムを製造する際に使用する樹脂を使用して、前述の着色した樹脂のフィルムを製造する方法と同様にして、着色したヒ−トシ−ル性を有する樹脂のフィルムを製造し、これをヒ−トシ−ル性を有する樹脂のフィルムとしてする場合には、該着色したヒ−トシ−ル性を有する樹脂のフィルムを本発明の着色した樹脂のフィルムとして代替えすることができる。
【００１４】
また、本発明において、強度を有し、かつ耐熱性に富む樹脂のフィルムとしては、上記に挙げたフィルムないしシ−トの中から強度に優れ、耐熱性、耐候性、耐溶剤性、耐薬品性等の諸堅牢性に富むフィルム、例えば、ポリプロピレン、ポリアミド系樹脂、ポリエステル系樹脂、ポリカ−ボネ−ト系樹脂等の樹脂のフィルムないしシ−トを選択して使用することができる。
本発明では、上記のフィルムは、包装袋の基材フィルムとしての機能を奏するものである。
なお、本発明においては、これらのフィルムには、例えば、ガスバリヤ−性等を賦与するためにポリ塩化ビニリデン系樹脂を含む組成物をコ−ティングしてなるフィルム等も使用することができる。
【００１５】
また、本発明において、ガスバリヤ−性を有する樹脂のフィルムとしては、上記に挙げた樹脂から、例えば、ポリ塩化ビニリデン、ポリビニルアルコ−ル、エチレン−酢酸ビニル共重合体ケン化物、フッ素系樹脂等の樹脂を選択して、そのフィルムないしシ−トを使用することができる。
その他、ガスバリヤ−性の包装材料としては、例えば、アルミニュウム箔あるいはその蒸着膜、あるいは酸化珪素、酸化アルミニュウム等の金属酸化物の膜を有するフィルム等も使用することができる。
【００１６】
また、本発明において、水分透過性を有する樹脂のフィルムとしては、上記に挙げた樹脂から、例えば、低密度ポリエチレン、中密度ポリエチレン、高密度ポリエチレン、直鎖状低密度ポリエチレン、ポリプロピレン、エチレン−プロピレン共重合体等のポリオレフィン系樹脂を選択して、そのフィルムないしシ−トを使用することができる。
【００１７】
本発明にかかるバッグインボックス用包装袋は、その中に充填する内容物の種類、包装目的、包装形態、包装方法、流通形態、販売形態、その他等の条件を考慮して包装材料を設計し、而して、それらに合うフィルムないしシ−トを選択し、それらを重ね合わせて多重体として使用するものである。
而して、本発明では、上記の多重体を折り曲げるか、あるいは重ね合わせてその外周端部をヒ−トシ−ルして、バッグインボックス用包装袋体を構成するものである。
従って、上記に挙げたヒ−トシ−ル性を有する樹脂のフィルム、強度を有し、かつ耐熱性に富む樹脂のフィルム、ガスバリヤ−性を有する樹脂のフィルムおよび水蒸気バリヤ−性を有する樹脂のフィルム等の樹脂のフィルムは、基本的には、上記に挙げた樹脂のフィルムをそのまま使用することができるが、場合によっては、このフィルムないしシ−トに他の機能を賦与すべく他の樹脂のフィルムを任意に積層して使用することもできる。
例えば、上記に挙げた強度を有し、かつ耐熱性に富む樹脂のフィルム、ガスバリヤ−性を有する樹脂のフィルムおよび水蒸気バリヤ−性を有する樹脂のフィルム等の樹脂のフィルムは、それ自身でヒ−トシ−ル性を有する場合は、そのまま使用することができるが、それ自身でヒ−トシ−ル性に劣るか、あるいは有しない場合は、これらのフィルムにヒ−トシ−ル性を付与し、しかる後それらを重ね合わせて多重体を構成し、次いで、その四周の外周端部をヒ−トシ−ルして、バッグインボックス用包装袋を製造することができる。
【００１８】
その付与する方法としては、上記に挙げたフィルムないしシ−トに上記に挙げたヒ−トシ−ル性を有する樹脂のフィルムを積層してラミネ−トシ−トを製造することができる。
その積層法としては、通常の方法、例えば、ウエットラミネ−ト法、ドライラミネ−ト法、押し出しラミネ−ト法、共押し出しコ−ティングラミネ−ト法、Ｔダイ共押し出し成形法等を採用することができる。
その際、イソシアネ−ト系（ウレタン系）、ポリエチレンイミン系、ポリブタジエン系等のアンカ−コ−ト剤、ポリウレタン系、ポリアクリル系、ポリエステル系等のラミネ−ト系接着剤等、公知のアンカ−コ−ト剤、接着剤等を使用することができる。
あるいは、上記に挙げたヒ−トシ−ル性を有する樹脂のフィルムないしシ−トを構成する樹脂を選択し、これをビヒクルとする組成物を調製し、これを他の樹脂のフィルムないしシ−ト等に、通常の塗布ないし印刷法でコ−テイングしてそのコ−テイング膜を製造してヒ−トシ−ル性を付与してもよい。
なお、上記の場合、樹脂に着色剤を添加し、よく混練して製膜化して着色した樹脂のフィルムを製造し、これをヒ−トシ−ル性を有する樹脂のフィルムとして使用してもよく、この場合、該着色したヒ−トシ−ル性を有する樹脂のフィルムが、本発明の着色した樹脂のフィルムとして機能し、これによって代替えすることができる。
【００１９】
次に、本発明にかかる注入口について説明すると、かかる注入口としては、袋体の一部を開口して、その開口部にヒ−トシ−ル等によって備えつけるものであることから、袋体を構成する樹脂のフィルムとヒ−トシ−ル性を有する樹脂で成形してなる注出口を使用することが好ましく、例えば、ポリエチレン系樹脂、ポリプロピレン系樹脂、ポリスチレン系樹脂、ポリカ−ボネ−ト系樹脂等を射出成形して製造してなる注出口および蓋等を使用することができる。
【００２０】
次に、本発明において、上記のような材料を使用してなる本発明にかかるバッグインボックス用包装袋の構成、その製造法等について、その二三例を挙げて図面を用いて説明する。
図１は、本発明にかかる着色した樹脂のフィルムを使用してなるバッグインボックス用包装袋の一例の構成を示す概略的断面図である。
図１に示すように、まず、着色した樹脂のフィルム１と他の樹脂のフィルム２とを重ね合わせて多重体３を構成し、更に該多重体３に開口部４を形成し、次に、該の開口部４の内側からフランジ部５を有する注出口６を挿入して、該注出口６のフランジ部５と多重体３との重合部分をヒ−トシ−ルしてシ−ル部７を形成して、該多重体３注出口６を取り付ける。
なお、図中８は、注出口６の蓋を表す。
次に、本発明では、上記で注出口６を取り付けた多重体３に、別の着色した樹脂のフィルム１と他の樹脂のフィルム２とを重ね合わせて構成した多重体３を重ね合わせて、そ外周端部をヒ−トシ−ルして、その四周にシ−ル部９をを形成することによって、本発明にかかるバッグインボックス用包装袋Ａを製造することができる。
【００２１】
次に、本発明にかかる別の形態のバッグインボックス用包装袋を例示する。
図２は、別の形態のバッグインボックス用包装袋の構成を示す概略的断面部である。
すなわち、図２に示すように、まず、ヒ−トシ−ル性を有する樹脂のフィルム１０、着色した樹脂のフィルム１１、強度を有し、かつ耐熱性に富む樹脂のフィルム１２を用意し、その順序で重ね合わせるて多重体１３を構成する。
次に、該多重体１３に予め開口部４形成し、次に、該開口部４の内側からフランジ部５を有する注出口６を挿入して、該注出口６のフランジ部５と多重体１３との重合部分をヒ−トシ−ルしてシ−ル部７を形成して、多重体１３に注出口６を取り付ける。
なお、図中８は、注出口６の蓋を表す。
次に、本発明では、上記で注出口６を取り付けた多重体１３に、上記で形成したと同様の別の多重体１３を、そのヒ−トシ−ル性を有する樹脂のフィルム１０が対向するようにして重ね合わせて、そ外周端部をヒ−トシ−ルして、その四周にシ−ル部９をを形成することによって、本発明にかかるバッグインボックス用包装袋Ｂを製造するとができる。
【００２２】
更に、別の形態のバッグインボックス用包装袋を例示すると、図３は、他の形態のバッグインボックス用包装袋の構成を示す概略的断面部である。
すなわち、図３に示すように、まず、ヒ−トシ−ル性を有する樹脂のフィルム２０、着色した樹脂のフィルム２１、バリヤ−性を有する樹脂のフィルム２２、強度を有し、かつ耐熱性に富む樹脂のフィルム２３を用意し、その順序で重ね合わせるて多重体２４を構成する。
次に、該多重体２４に予め開口部４形成し、次に、該開口部４の内側からフランジ部５を有する注出口６を挿入して、該注出口６のフランジ部５と多重体２４との重合部分をヒ−トシ−ルしてシ−ル部７を形成して、多重体２４に注出口６を取り付ける。
なお、図中８は、注出口６の蓋を表す。
次に、本発明では、上記で注出口６を取り付けた多重体２４に、上記と同様にして製造した別の多重体２４を、そのヒ−トシ−ル性を有する樹脂のフィルム２０が対向するようにして重ね合わせて、その外周端部をヒ−トシ−ルして、その四周にシ−ル部９を形成することによって、本発明にかかるバッグインボックス用包装袋Ｃを製造するとができる。
【００２３】
更にまた、別の形態のバッグインボックス用包装袋を例示すると、図４は、他の形態のバッグインボックス用包装袋の構成を示す概略的断面部である。
すなわち、図４に示すように、まず、ヒ−トシ−ル性を有する樹脂のフィルム３０、着色した樹脂のフィルム３１、パリヤ−性を有する樹脂のフィルム３２、を用意し、その順序で重ね合わせるて多重体３３を構成する。
次に、該多重体３３に予め開口部４形成し、次に、該開口部４の内側からフランジ部５を有する注出口６を挿入して、該注出口６のフランジ部５と多重体３３との重合部分をヒ−トシ−ルしてシ−ル部７を形成して、多重体３３に注出口６を取り付ける。
なお、図中８は、注出口６の蓋を表す。
次に、本発明では、上記で注出口６を取り付けた多重体３３に、上記と同様にして製造した別の多重体３３を、そのヒ−トシ−ル性を有する樹脂のフィルム３０が対向するようにして重ね合わせて、そ外周端部をヒ−トシ−ルして、その四周にシ−ル部９をを形成することによって、本発明にかかるバッグインボックス用包装袋Ｄを製造するとができる。
【００２４】
上記において、バリヤ−性を有する樹脂のフィルムあるいは強度を有し、かつ耐熱性に富む樹脂のフィルム等は、それ自身でヒ−トシ−ル性が劣る場合、該フィルムにヒ−トシ−ル性を有する樹脂のフィルムをその片面または両面にラミネ−トしてヒ−トシ−ル性を付与してもよい。
あるいはヒ−トシ−ル性を有する樹脂をビヒクルの主成分とする組成物を調製して、これをふフィルムの片面または両面にコ−テイングして塗布膜を形成することによってヒ−トシ−ル性を付与してもよい。
【００２５】
上記で挙げたバッグインボックス用包装袋は、二三の例示にしかすぎないものであり、本発明では、充填包装目的、内容物、充填包装法、流通形態、販売形態等によって、任意に包装設計することができ、それによって、任意に材料を選定して種々の形態のバッグインボックス用包装袋を製造することができるものてあり、上記に挙げた例によって本発明を限定するものではない。
特に、本発明において、着色した樹脂のフィルム等を重ね合わせて多重体を構成する場合、その重ね合わせる順序は任意に組み合わせて重ね合わせることができる。
なお、本発明において、多重体とは、各樹脂のフィルムを単に重ね合わせた状態をいい、各樹脂のフィルムは相互に接着していないものである。
【００２６】
次に、上記で製造したバッグインボックス用包装袋を使用して充填包装する方法について説明すると、かかる方法としては、従来公知の方法で行うことができ、例えば、まず、上記で得たバッグインボックス用包装袋の注出口の蓋を取り外し、これよりジュ−ス、酒、ワイン等の液体飲料を計量して充填し、しかる後上記の注出口に蓋を被せ密閉して、充填包装体を製造することができる。
【００２７】
【実施例】
次に本発明について実施例を挙げて更に具体的に説明する。
実施例１
直鎖状低密度ポリエチレン１００重量部に白色顔料として酸化チタン２０部を添加し、よく混練し、他方、同様に、直鎖状低密度ポリエチレン１００重量部に黒色顔料としてカ−ボンブラック５部を添加しよく混練し、しかる後、その両者を使用して共押し出し法にて、厚さ１５μｍの延伸ポリアミドフィルムの片面に共押し出しして、下記の構成からなる積層体を製造した。
延伸ポリアミドフィルム１５μｍ／白色直鎖状低密度ポリエチレンフィルム３０μｍ／黒色直鎖状低密度ポリエチレンフィルム３０μｍ
次に、厚さ６０μｍの直鎖状低密度ポリエチレンフィルムを用意し、該直鎖状低密度ポリエチレンフィルムの上に、上記で製造した積層体をその黒色直鎖状低密度ポリエチレンフィルム面を対向させて重ね合わせて、多重体を製造した。
次に、該多重体に注出口を取り付ける開口部を形成し、しかる後該開口部にポリエチレン製注出口をヒ−トシ−ルして取り付け、更に該注出口を取り付けた多重体と上記と同様にして製造した別の多重体とをその直鎖状低密度ポリエチレンフィルム面が対向するように重ね合わせて、その外周の端部を四周にわたってヒ−トシ−ルして、本発明にかかるバッグインボックス用包装袋を製造した。
上記で得たバッグインボックス用包装袋に果肉入りオレンジジュ−スを通常の方法で熱充填し、次いで段ボ−ル箱に詰めて業務用ジュ−スとして出荷した。
出荷後、業務用ジュ−スとしてユ−ザ−が使用したが、使用後、バッグインボックス用包装袋内に残留して袋の内面に付着していた残留物は、外部から透視できず、袋の廃棄に際して、不快感はなかった。
【００２８】
実施例２
直鎖状低密度ポリエチレン１００重量部に白色顔料として酸化チタン２０部を添加し、よく混練し、他方、同様に、直鎖状低密度ポリエチレン１００重量部に黒色顔料としてカ−ボンブラック５部を添加しよく混練し、しかる後、その両者を使用してインフレ−ション共押し出し法にて、下記の構成からなるインフレ−ションフィルムを製造した。
白色直鎖状低密度ポリエチレンフィルム４０μｍ／黒色直鎖状低密度ポリエチレンフィルム３０μｍ
次に、塩化ビニリデン樹脂をコ−ティングした厚さ１５μｍの延伸ポリアミドフィルムを用意し、これにアンカ−コ−ト剤を片面にコ−ティングし、しかる後該コ−ティング面と上記で製造したインフレ−ションフィルムの白色直鎖状低密度ポリエチレンフィルム面とが対峙するようにして、ポリエチレン樹脂を使用してエクストル−ジョンコ−ティング法で貼り合わせて、下記の構成からなる積層体を製造した。
塩化ビニリデン樹脂コ−ティング延伸ポリアミドフィルム１５μｍ／ポリエチレン層１５μｍ／白色直鎖状低密度ポリエチレンフィルム４０μｍ／黒色直鎖状低密度ポリエチレンフィルム３０μｍ
次に、厚さ５０μｍの直鎖状低密度ポリエチレンフィルムを用意し、該直鎖状低密度ポリエチレンフィルムの上に、上記で製造した積層体をその黒色直鎖状低密度ポリエチレンフィルム面を対向させて重ね合わせて、多重体を製造した。
次に、該多重体に注出口を取り付ける開口部を形成し、しかる後該開口部にポリエチレン製注出口をヒ−トシ−ルして取り付け、更に該注出口を取り付けた多重体と上記と同様にして製造した別の多重体とをその直鎖状低密度ポリエチレンフィルム面が対向するように重ね合わせて、その外周の端部を四周にわたってヒ−トシ−ルして、本発明にかかるバッグインボックス用包装袋を製造した。
上記で得たバッグインボックス用包装袋に果肉入りオレンジジュ−スを通常の方法で熱充填し、次いで段ボ−ル箱に詰めて業務用ジュ−スとして出荷した。
出荷後、業務用ジュ−スとしてユ−ザ−が使用したが、使用後、バッグインボックス用包装袋内に残留して袋の内面に付着していた残留物は、外部から透視できず、袋の廃棄に際して、不快感はなかった。
【００２９】
実施例３
上記の実施例２において、白色直鎖状低密度ポリエチレンフィルム４０μｍ／黒色直鎖状低密度ポリエチレンフィルム３０μｍからなるインフレ−ションフィルムの白色直鎖状低密度ポリエチレンフィルム面にコロナ処理を施し、しかる後ウレタン系接着剤を使用してドライラミネ−ト法によって、塩化ビニリデン樹脂をコ−ティングした厚さ１５μｍの延伸ポリアミドフィルムと貼り合わせて、積層体を製造し、以下実施例２と同様に行って、同様な結果を得た。
【００３０】
【発明の効果】
以上の説明で明らかなように、本発明は、バッグインボックス用包装袋を構成する樹脂のフィルムとして、着色している樹脂のフィルムに着目し、少なくともこの着色した樹脂のフィルムと他のフィルムと併用して多重体とし、これを使用してバッグインボックス用包装袋を構成し、該包装袋に果肉入りジュ−ス、酒、ワイン等の内容物を充填包装したところ、包装袋としての機能を低下させることなく隠蔽性を有してその内容物の透視を防止することができ、特に、使用後に不快感等をおこすことがなく、更に遮光性等にも優れて内容物の変質等を防止することができるバッグインボックス用包装袋を製造することができたものである。
【図面の簡単な説明】
【図１】本発明にかかる着色した樹脂のフィルムを使用してなるバッグインボックス用包装袋の一例の構成を示す概略的断面図である。
【図２】本発明にかかる別の形態のバッグインボックス用包装袋の構成を示す概略的断面部である。
【図３】本発明にかかる更に別の形態のバッグインボックス用包装袋の構成を示す概略的断面部である。
【図４】本発明にかかる更にまた別の形態のバッグインボックス用包装袋の構成を示す概略的断面部である。
【符号の説明】
１  着色した樹脂のフィルム
２  他の樹脂のフィルム
３  多重体
４  開口部
５  フランジ部
６  注出口
７  シ−ル部
８  蓋
９  シ−ル部
Ａ  バッグインボックス用包装袋
【図１】
0003898239.tif 000002
【図２】
0003898239.tif 000003
【図３】
0003898239.tif 000004
【図４】
0003898239.tif 000005